(57)【特許請求の範囲】
【請求項１】
組成物［組成物（Ｃ）］であって、
−  １〜９０重量％（ｗｔ．％）の少なくとも１種のポリ（アリールエーテルケトン）［ここでは以下、（ＰＡＥＫ）ポリマー］であって、前記（ＰＡＥＫ）ポリマーの繰り返し単位の５０モル％超が、互いに等しいかもしくは異なる、ＡｒおよびＡｒ’が芳香族基である、Ａｒ−Ｃ（Ｏ）−Ａｒ’基を含む繰り返し単位（ＲＰＡＥＫ）であり、前記繰り返し単位（ＲＰＡＥＫ）が、ここで以下の、式（Ｊ−Ａ）〜（Ｊ−Ｏ）：
0006262244.tif 000031
0006262244.tif 000032
0006262244.tif 000033
（式中：−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され、ｊ’は、ゼロであるかまたは０〜４の整数である）からなる群から選択される、（ＰＡＥＫ）ポリマーと；
−  １〜２５重量％の少なくとも１種のポリフェニルスルホンポリマー［ここでは以下、（ＰＰＳＵ）ポリマー］であって、前記（ＰＰＳＵ）ポリマーの繰り返し単位の５０モル％超が、ここで以下の、式（Ａ）：
0006262244.tif 000034
の繰り返し単位（ＲＰＰＳＵ）である、（ＰＰＳＵ）ポリマーと；
−  １〜９０重量％の少なくとも１種のポリ（アリールエーテルスルホン）ポリマー［ここでは以下、（Ｐ１）ポリマー］であって、
（ｉ）少なくとも１種の高温ポリ（アリールエーテルスルホン）ポリマー［ここでは以下、（ＰＡＥＳＨＴ）ポリマー］であって、前記（ＰＡＥＳＨＴ）ポリマーの繰り返し単位の５０モル％超が、繰り返し単位（ＲＰＡＥＳ）であり、出現ごとに互いに等しいかもしくは異なる、前記繰り返し単位（ＲＰＡＥＳ）が、式（Ｇ）：
0006262244.tif 000035
［式中：−  互いに等しいかもしくは異なるＲ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；
−  互いにおよび出現ごとに等しいかもしくは異なるｊ’のそれぞれは独立して、ゼロであるかまたは０〜４の整数であり；
−  Ａｒ１およびＡｒ２は互いにおよび出現ごとに等しいかもしくは異なり、独立して次式：
0006262244.tif 000036
（式中、Ｒのそれぞれは、
水素、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され、互いに等しいかもしくは異なる、ｊ、kおよびlは独立して、０、１、２、３または４である）に従うものからなる群から選択される芳香族部分であり、
−  互いに等しいかもしくは異なる、Ｔのそれぞれは、結合、−ＣＨ２−；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−からなる群から選択され；ここで、各ＲａおよびＲｂは、互いに独立して、水素またはＣ１〜Ｃ１２アルキル、Ｃ１〜Ｃ１２アルコキシ、またはＣ６〜Ｃ１８アリール基；ｑ＝１〜６の整数の−（ＣＨ２）ｑ−および−（ＣＦ２）ｑ−、または６個以下の炭素原子の、直鎖状もしくは分岐の、脂肪族二価基；ならびにそれらの混合物であり；
−  ｎは、０、１、２、３または４である］に従っている（ＰＡＥＳＨＴ）ポリマー；ならびに
（ｉｉ）少なくとも１種のポリエーテルスルホンポリマー［ここでは以下、（ＰＥＳＵ）ポリマー］であって；前記（ＰＥＳＵ）ポリマーの繰り返し単位の５０％モル超が繰り返し単位（ＲＰＥＳＵ）であり、出現ごとに互いに等しいかもしくは異なる、前記繰り返し単位（ＲＰＥＳＵ）が、式（Ｃ）：
0006262244.tif 000037
（式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；互いにおよび出現ごとに等しいかもしくは異なる、ｊ’のそれぞれは独立して、ゼロであるかまたは０〜４の整数である）
に従う（ＰＥＳＵ）ポリマーからなる群から選択される、ポリマー（Ｐ１）と；
−  ０〜５０％重量％の少なくとも１種の強化充填材とを含み、ここで、すべての％が前記組成物（Ｃ）の総重量を基準とする、組成物（Ｃ）。
【請求項２】
前記（ＰＡＥＫ）ポリマーの繰り返し単位の５０％モル超が、ここで以下の式（Ｊ’−Ａ）〜（Ｊ’−Ｏ）：
0006262244.tif 000038
0006262244.tif 000039
からなる群から選択される繰り返し単位（ＲＰＡＥＫ）である、請求項１に記載の組成物（Ｃ）。
【請求項３】
前記（ＰＡＥＫ）ポリマーが、前記組成物（Ｃ）の総重量を基準として、３５〜７５重量％の量で存在し、ただし、強化充填材が不在である、請求項１または２のいずれか一項に記載の組成物（Ｃ）。
【請求項４】
前記（ＰＡＥＫ）ポリマーが、前記組成物（Ｃ）の総重量を基準として、５〜３０重量％の量で存在し、ただし、強化充填材が存在する、請求項１または２のいずれか一項に記載の組成物（Ｃ）。
【請求項５】
前記（ＰＰＳＵ）ポリマーが、前記組成物（Ｃ）の総重量を基準として、４〜１０重量％の量で存在する、請求項１〜４のいずれか一項に記載の組成物（Ｃ）。
【請求項６】
前記（Ｐ１）ポリマーが（ＰＡＥＳＨＴ）ポリマーであり、前記繰り返し単位（ＲＰＡＥＳ）の５０モル％超が、請求項１に定義される、式（Ｇ）に従うものである、請求項１〜５のいずれか一項に記載の組成物（Ｃ）。
【請求項７】
繰り返し単位（ＲＰＡＥＳ）が、以下に示される、式（Ｈ）〜（Ｋ）、およびそれらの混合物：
0006262244.tif 000040
からなる群から選択されるものである、請求項６に記載の組成物（Ｃ）。
【請求項８】
前記（ＰＡＥＳＨＴ）ポリマーの繰り返し単位の７５モル％超が、繰り返し単位（ＲＰＡＥＳ−１）と（ＲＰＡＥＳ−２）との混合物であり、前記繰り返し単位（ＲＰＡＥＳ−１）が、以下に示される、式（Ｏ）：
0006262244.tif 000041
（式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；互いにおよび出現ごとに等しいかもしくは異なる、ｊ’のそれぞれは独立して、ゼロであるかまたは０〜４の整数である）
に従っており、
前記繰り返し単位（ＲＰＡＥＳ−２）が、以下に示される、式（Ｐ）：
0006262244.tif 000042
（式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；互いにおよび出現ごとに等しいかもしくは異なる、ｊ’のそれぞれは独立して、ゼロであるかまたは０〜４の整数である）
に従っており、
前記（ＰＡＥＳＨＴ）ポリマー中の前記繰り返し単位（ＲＰＡＥＳ−１）のモル量が、（ＰＡＥＳＨＴ）ポリマー中に含まれる繰り返し単位（ＲＰＡＥＳ−１）および（ＲＰＡＥＳ-２）の総量を基準として、５０〜９８％である、請求項１〜６のいずれか一項に記載の組成物（Ｃ）。
【請求項９】
前記（Ｐ１）ポリマーが（ＰＥＳＵ）ポリマーであり、前記繰り返し単位（ＲＰＥＳＵ）の５０％モル超が、以下に示される、式（Ｄ）：
0006262244.tif 000043
に従うものである、請求項１〜５のいずれか一項に記載の組成物（Ｃ）。
【請求項１０】
前記（Ｐ１）ポリマーが、前記組成物（Ｃ）の総重量を基準として、３０〜７０重量％の量で存在し、ただし、強化充填材が不在である、請求項１、２および５〜９のいずれか一項に記載の組成物（Ｃ）。
【請求項１１】
前記（Ｐ１）ポリマーが、前記組成物（Ｃ）の総重量を基準として、３０〜６５重量％の量で存在し、ただし、強化充填材が存在する、請求項１および４〜９のいずれか一項に記載の組成物（Ｃ）。
【請求項１２】
前記強化充填材が、前記ポリマー組成物（Ｃ）の総重量を基準として、４０重量％に等しいかもしくは最大でも４０重量％の量で存在するガラス繊維である、請求項１および４〜９および１１のいずれか一項に記載の組成物（Ｃ）。
【請求項１３】
−  少なくとも１種の（ＰＡＥＫ）ポリマー
−  少なくとも１種の（ＰＰＳＵ）ポリマー
−  少なくとも１種の（Ｐ１）ポリマー
−  任意選択的に、少なくとも１種の前記強化充填材、および任意選択的に、他の原料（Ｉ）を混合する工程を含む、請求項１〜１２のいずれか一項に記載のポリマー組成物（Ｃ）の製造方法。
【請求項１４】
請求項１〜１２のいずれか一項に記載のポリマー組成物を含む物品。
【発明の詳細な説明】
【技術分野】
【０００１】
本出願は、２０１２年１１月９日出願の米国仮出願第６１／７２４６８９号明細書に対するおよび２０１２年１１月２８日出願の欧州特許出願第１２１９４５４１．４号明細書に対する優先権を主張するものであり、これらの出願のそれぞれの全内容は、あらゆる目的のために参照により本明細書に援用される。
【０００２】
本発明は、高性能ポリアリールエーテルポリマー組成物およびそれから製造された物品に関する。特に、本発明は、少なくとも１種のポリ（アリールエーテルケトン）（ＰＡＥＫ）、少なくとも１種のポリフェニルスルホン（ＰＰＳＵ）、少なくとも１種の他のポリ（アリールエーテルスルホン）ポリマー、および任意選択的にある特定の強化充填材を含む三成分組成物に関する。
【背景技術】
【０００３】
とりわけポリフェニルスルホン（ＰＰＳＵ）、ポリエーテルスルホン（ＰＥＳＵ）、ビスフェノールＡポリスルホン（ＰＳＵ）および高温スルホン（ＨＴＳ）ポリマー、例えば商業的に入手可能なＥｐｉＳｐｉｒｅ（登録商標）ＨＴＳ高温スルホンポリマーおよびＳｕｐｒａｄｅｌ（登録商標）ＨＴＳ高温スルホンポリマーなどの、芳香族ポリ（アリールエーテルスルホン）（ＰＡＥＳ）ポリマーと、特にポリ（エーテルエーテルケトン）（ＰＥＥＫ）、ポリ（エーテルケトン）（ＰＥＫ）およびポリ（エーテルケトンケトン）（ＰＥＫＫ）ポリマーなどのポリ（アリールエーテルケトン）ＰＡＥＫポリマーとのブレンディングは、達成することができる並外れた特性のために関心が高まるつつあることが知られている。
【０００４】
ある特定のＰＥＥＫ／ＰＰＳＵブレンドは、特性の良好なおよび独特の組み合わせを提供し、特有の最終用途において、特に管継手、管、多岐管などの配管工事最終用途において長年高く評価されている。しかし、これらのブレンドは、ＰＥＥＫおよびＰＰＳＵ構成要素の両方の高いコストのためにむしろ高価である。
【０００５】
ＰＡＥＫ／ＰＡＥＳポリマーブレンドはまた、それらの並外れた全体的特性についても知られており、とりわけ医療機器ならびに滅菌可能な手術器具および機器ハンドルなどの機器用途、滅菌可能なケースおよびトレイ、ならびに関連構成部品、航空機ライト構造用部品および携帯電子デバイス構成部品などの様々な用途に使用されているが、ある特定のＰＡＥＫ／ＰＡＥＳポリマーブレンドは、いくつかの欠点によって特徴づけられる。
【０００６】
芳香族ポリ（アリールエーテルスルホン）ポリマーをポリ（アリールエーテルケトン）ポリマーとブレンドする際の主な問題の一つは、２つのポリマー間の制限された相溶性である。とりわけ、ＰＥＥＫ／ＰＥＳＵおよびＰＥＥＫ／高温スルホン（ＨＴＳ）ポリマーブレンドは、この制限された相溶性に悩まされ、その結果として不十分な耐衝撃性と、これらのブレンドを調製するために用いられる溶融配合操作中の激しいダイスウェルとして明示される不十分な溶融加工性とを示す。ダイスウェルは、プロセス中に一様な押出物ストランド厚さを維持することができないためにプロセスが不安定であるので大きい工業規模でこれらのブレンドを製造するのに難しさをもたらす。例えば、ＰＥＥＫとＰＥＳＵとのブレンドは、２つのポリマー間の上述の制限された相溶性のために、溶融配合される場合に強いダイスウェルを示すことが分かっている。
【発明の概要】
【発明が解決しようとする課題】
【０００７】
したがって、ポリ（アリールエーテルケトン）ポリマーとＰＰＳＵ以外の芳香族ポリ（アリールエーテルスルホン）ポリマーとの間の相溶性を向上させ、それによって、他の並外れた特性を維持し、そして既存先行技術のＰＡＥＫ／ＰＡＥＳブレンドよりもコスト面で魅力的でありながら、改善された靱性および耐衝撃性を有する組成物を提供することが依然として必要とされている。
【課題を解決するための手段】
【０００８】
本出願人は、改善された相溶特性をとりわけ有する、上述のニーズを有利にも満たすＰＡＥＫ／ＰＡＥＳ組成物を提供することが可能であることを意外にも今見いだした。
【０００９】
本発明はしたがって、組成物［組成物（Ｃ）］であって、
−  １〜９０重量％（ｗｔ．％）の少なくとも１種のポリ（アリールエーテルケトン）［本明細書では以下、（ＰＡＥＫ）ポリマー］であって、前記（ＰＡＥＫ）ポリマーの繰り返し単位の５０モル％超が、互いに等しいかもしくは異なり、ＡｒおよびＡｒ’が芳香族基である、Ａｒ−Ｃ（Ｏ）−Ａｒ’基を含む繰り返し単位（ＲＰＡＥＫ）である、（ＰＡＥＫ）ポリマー。繰り返し単位（ＲＰＡＥＫ）は一般に、ここで以下の、式（Ｊ−Ａ）〜（式（Ｊ−Ｏ）：
0006262244.tif 000002
0006262244.tif 000003
0006262244.tif 000004
（式中：
−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され、ｊは、ゼロであるかまたは０〜４の整数である）
からなる群から選択される。
−  １〜２５重量％の少なくとも１種のポリフェニルスルホンポリマー［本明細書では以下、（ＰＰＳＵ）ポリマー］であって、前記（ＰＰＳＵ）ポリマーの繰り返し単位の５０モル％超が、ここで以下の、式（Ａ）：
0006262244.tif 000005
の繰り返し単位（ＲＰＰＳＵ）である、（ＰＰＳＵ）ポリマーと；
−  １〜９０重量％の少なくとも１種のポリ（アリールエーテルスルホン）ポリマー［本明細書では以下、（Ｐ１）ポリマー］であって、
（ｉ）少なくとも１種の高温ポリ（アリールエーテルスルホン）ポリマー［本明細書では以下、（ＰＡＥＳＨＴ）ポリマー］であって、前記（ＰＡＥＳＨＴ）ポリマーの繰り返し単位の５０モル％超が、繰り返し単位（ＲＰＡＥＳ）であり、出現ごとに互いに等しいかもしくは異なる、前記繰り返し単位（ＲＰＡＥＳ）が、式（Ｂ）：
−Ａｒ１−（Ｔ−Ａｒ２）ｎ−Ｏ−Ａｒ３−ＳＯ２−［Ａｒ４−（Ｔ−Ａｒ２）ｎ−ＳＯ２］ｍ−Ａｒ５−Ｏ−
（式Ｂ）
［式中：
−  互いにおよび出現ごとに等しいかもしくは異なるＡｒ１、Ａｒ２、Ａｒ４は独立して、芳香族単核または多核基であり；
−  互いにおよび出現ごとに等しいかもしくは異なるＡｒ３およびＡｒ５は独立して、次式：
0006262244.tif 000006
（式中、互いに等しいかもしくは異なる、各Ｒは、
水素、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され、互いに等しいかもしくは異なる、各ｊは独立して、０、１、２、３または４である）
に従うものからなる群から選択される芳香族部分であり、
−  互いに等しいかまたは異なる、Ｔのそれぞれは、結合または１つもしくは２つ以上のヘテロ原子を任意選択的に含む二価基であり；
−  ｎは、０、１、２、３または４であり；
−  ｍは、１、２、３または４である］
に従う（ＰＡＥＳＨＴ）ポリマー、
（ｉｉ）ならびに少なくとも１種のポリエーテルスルホンポリマー［本明細書では以下、（ＰＥＳＵ）ポリマー］であって；前記（ＰＥＳＵ）ポリマーの繰り返し単位の５０％モル超が、繰り返し単位（ＲＰＥＳＵ）であり、出現ごとに互いに等しいかもしくは異なる、前記繰り返し単位（ＲＰＥＳＵ）が、式（Ｃ）：
0006262244.tif 000007
（式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；互いにおよび出現ごとに等しいかもしくは異なる、ｊ’のそれぞれは独立して、ゼロであるかまたは０〜４の整数である）
に従う（ＰＥＳＵ）ポリマー
からなる群から選択される、（Ｐ１）ポリマーと；
−  ０〜５０重量％の少なくとも１種の強化充填材と
を含み、
ここで、すべての重量％が組成物（Ｃ）の総重量を基準とする、組成物（Ｃ）に関する。
【発明を実施するための形態】
【００１０】
作業実験に関連してそれが本明細書においてより詳細に説明されるように、本出願人は、上に詳述されたように、（ＰＡＥＫ）ポリマーと（Ｐ１）ポリマーとの混合物への（ＰＰＳＵ）ポリマーの添加が、機械的特性を改善するのに、より正確には靱性を高めるのに特に有効であることを意外にも見いだしたし、この理論に制約されることなく本出願人は、（ＰＰＳＵ）ポリマーが（ＰＡＥＫ）ポリマーと（Ｐ１）ポリマーとの間の相溶化剤として働き、こうして予期されない特性改善を提供すると考える。
【００１１】
本文の残りにおいて、表現「（ＰＡＥＫ）ポリマー」は、本発明の目的のためには、複数形および単数形での両方で、すなわち、本発明の組成物が１つもしくは２つ以上の（ＰＡＥＫ）ポリマーを含んでもよいと理解される。同じことが表現「（ＰＰＳＵ）ポリマー」、「（Ｐ１）ポリマー」、「（ＰＡＥＳＨＴ）ポリマー」、「（ＰＥＳＵ）ポリマー」、および「強化充填材」に適用されると理解される。
【００１２】
ポリ（アリールエーテルケトン）ポリマー
述べたように、（ＰＡＥＫ）ポリマーの繰り返し単位の５０モル％超は、上に詳述されたような、繰り返し単位（ＲＰＡＥＫ）である。
【００１３】
繰り返し単位（ＲＰＡＥＫ）において、それぞれのフェニレン部分は独立して、繰り返し単位においてＲ’とは異なる他の部分に対して１，２−、１，４−または１，３−結合を有していてもよい。好ましくは、前記フェニレン部分は１，３−または１，４−結合を有し、より好ましくは、それらは１，４−結合を有する。
【００１４】
さらに、繰り返し単位（ＲＰＡＥＫ）において、Ｊ’は好ましくは出現ごとにゼロである、すなわち、フェニレン部分は、ポリマーの主鎖での結合を可能にするもの以外の他の置換基をまったく有しない。
【００１５】
好ましい繰り返し単位（ＲＰＡＥＫ）はしたがって、ここで以下の式（Ｊ’−Ａ）〜（Ｊ’−Ｏ）：
0006262244.tif 000008
のものから選択される。
【００１６】
さらにより好ましくは、（ＲＰＡＥＫ）は、
0006262244.tif 000009
から選択される。
【００１７】
上記で詳述されたような、（ＰＡＥＫ）ポリマーにおいて、繰り返し単位の好ましくは６０％モル超、より好ましくは８０％モル超、さらにより好ましくは９０％モル超が、上に詳述されたような、繰り返し単位（ＲＰＡＥＫ）である。
【００１８】
さらに、（ＰＡＥＫ）ポリマーの実質的にすべての繰り返し単位が、上に詳述されたような、繰り返し単位（ＲＰＡＥＫ）であることが一般に好ましく；鎖欠陥、または非常に少量の他の単位が存在してもよく、これらの後者は、（ＰＡＥＫ）ポリマーの特性を実質的に変性しないと理解される。
【００１９】
（ＰＡＥＫ）ポリマーはとりわけ、ホモポリマー、ランダム、交互またはブロックコポリマーであってもよい。（ＰＡＥＫ）ポリマーがコポリマーである場合、それはとりわけ、（ｉ）式（Ｊ−Ａ）〜（Ｊ−Ｏ）から選択される少なくとも２つの異なる式の繰り返し単位（ＲＰＡＥＫ）、または（ｉｉ）１つもしくは複数の式（Ｊ−Ａ）〜（Ｊ−Ｏ）の繰り返し単位（ＲＰＡＥＫ）および繰り返し単位（ＲＰＡＥＫ）とは異なる繰り返し単位（Ｒ＊ＰＡＥＫ）を含有してもよい。
【００２０】
後で詳述されるように、（ＰＡＥＫ）ポリマーは、ポリエーテルエーテルケトンポリマー［本明細書では以下、（ＰＥＥＫ）ポリマー］であってもよい。あるいは、（ＰＡＥＫ）ポリマーは、ポリエーテルケトンケトンポリマー［本明細書では以下、（ＰＥＫＫ）ポリマー］、ポリエーテルケトンポリマー［本明細書では以下、（ＰＥＫ）ポリマー］またはポリエーテルケトンエーテルケトンケトンポリマー［本明細書では以下、（ＰＥＫＥＫＫ）ポリマー］であってもよい。
【００２１】
（ＰＡＥＫ）ポリマーはまた、上に詳述されたような、（ＰＥＫＫ）ポリマー、（ＰＥＥＫ）ポリマー、（ＰＥＫ）ポリマーおよび（ＰＥＫＥＫＫ）ポリマーからなる群から選択される少なくとも２つの異なる（ＰＡＥＫ）ポリマーからなるブレンドであってもよい。
【００２２】
本発明の目的のためには、用語「（ＰＥＥＫ）ポリマー」は、その繰り返し単位の５０モル％超が式Ｊ’−Ａの繰り返し単位（ＲＰＡＥＫ）である任意のポリマーを意味することを意図する。
【００２３】
（ＰＥＫＫ）ポリマーの繰り返し単位の好ましくは７５モル％超、好ましくは８５モル％超、好ましくは９５モル％超、好ましくは９９モル％超は、式Ｊ’−Ａの繰り返し単位である。最も好ましくは（ＰＥＫＫ）ポリマーの繰り返し単位はすべて、式Ｊ’−Ａの繰り返し単位である。
【００２４】
本発明の目的のためには、用語「（ＰＥＫＫ）ポリマー」は、その繰り返し単位の５０モル％超が、式Ｊ’−Ｂの繰り返し単位（ＲＰＡＥＫ）である任意のポリマーを意味することを意図する。
【００２５】
（ＰＥＥＫ）ポリマーの繰り返し単位の好ましくは７５モル％超、好ましくは８５モル％超、好ましくは９５モル％超、好ましくは９９モル％超は、式Ｊ’−Ｂの繰り返し単位である。最も好ましくは（ＰＥＥＫ）ポリマーの繰り返し単位はすべて、式Ｊ’−Ｂの繰り返し単位である。
【００２６】
本発明の目的のためには、用語「（ＰＥＫ）ポリマー」は、その繰り返し単位の５０モル％超が式Ｊ’−Ｃの繰り返し単位（ＲＰＡＥＫ）である任意のポリマーを意味することを意図する。
【００２７】
（ＰＥＫ）ポリマーの繰り返し単位の好ましくは７５モル％超、好ましくは８５モル％超、好ましくは９５モル％超、好ましくは９９モル％超は、式Ｊ’−Ｃの繰り返し単位である。最も好ましくは（ＰＥＫ）ポリマーの繰り返し単位はすべて、式Ｊ’−Ｃの繰り返し単位である。
【００２８】
本発明の目的のためには、用語「（ＰＥＫＥＫＫ）ポリマー」は、その繰り返し単位の５０モル％超が式Ｊ’−Ｌの繰り返し単位（ＲＰＡＥＫ）である任意のポリマーを意味することを意図する。
【００２９】
（ＰＥＫＥＫＫ）ポリマーの繰り返し単位の好ましくは７５モル％超、好ましくは８５モル％超、好ましくは９５モル％超、好ましくは９９モル％超は、式Ｊ’−Ｌの繰り返し単位である。最も好ましくは（ＰＥＫＥＫＫ）ポリマーの繰り返し単位はすべて、式Ｊ’−Ｌの繰り返し単位である。
【００３０】
優れた結果は、（ＰＡＥＫ）ポリマーが（ＰＥＥＫ）ホモポリマー、すなわち、（ＰＥＥＫ）ポリマーのその繰り返し単位が実質的にすべて式Ｊ’−Ａの繰り返し単位であるポリマーである場合に得られ、この場合、鎖欠陥、または非常に少量の他の単位が存在してもよく、これらの後者は（ＰＥＥＫ）ホモポリマーの特性を実質的に変性しないと理解される。
【００３１】
（ＰＡＥＫ）ポリマーは、０．１ｇ／１００ｍｌの（ＰＡＥＫ）ポリマー濃度で９５〜９８％硫酸（ｄ＝１．８４ｇ／ｍｌ）中で測定されるように、少なくとも０．５０ｄｌ／ｇ、好ましくは少なくとも０．６０ｄｌ／ｇ、より好ましくは少なくとも０．７０ｄｌ／ｇの固有粘度（ＩＶ）を有することができる。
【００３２】
（ＰＡＥＫ）ポリマーのＩＶはとりわけ、０．１ｇ／１００ｍｌの（ＰＡＥＫ）ポリマー濃度で９５〜９８％硫酸（ｄ＝１．８４ｇ／ｍｌ）中で測定されるように、１．４０ｄｌ／ｇ以下、好ましくは１．３０ｄｌ／ｇ以下、より好ましくは１．２０ｄｌ／ｇ以下、最も好ましくは１．１５ｄｌ／ｇ以下であり得る。
【００３３】
良好な結果は、０．１ｇ／１００ｍｌの（ＰＡＥＫ）ポリマー濃度で９５〜９８％硫酸（ｄ＝１．８４ｇ／ｍｌ）中で測定されるように、０．７０ｄｌ／ｇ〜１．１５ｄｌ／ｇのＩＶを有する（ＰＡＥＫ）ポリマーで得られた。
【００３４】
測定は一般に、Ｎｏ  ５０  Ｃａｎｎｏｎ−Ｆｌｅｓｋｅ粘度計を用いて行われ；ＩＶは、２５℃で、溶解後４時間未満の時間内に測定される。
【００３５】
（ＰＡＥＫ）ポリマーは、ＡＳＴＭ  Ｄ３８３５に従って毛管レオメーターを用いて測定されるように、４００℃および１０００ｓ−１のせん断速度で有利には少なくとも０．０５ｋＰａ．ｓ、好ましくは少なくとも０．０８ｋＰａ．ｓ、より好ましくは少なくとも０．１ｋＰａ．ｓ、さらにより好ましくは少なくとも０．１２ｋＰａ．ｓの溶融粘度を有する。
【００３６】
毛管レオメーターとして、Ｋａｙｅｎｅｓｓ  Ｇａｌａｘｙ  Ｖ  Ｒｈｅｏｍｅｔｅｒ（Ｍｏｄｅｌ  ８０５２  ＤＭ）を用いることができる。
【００３７】
ＰＡＥＫポリマーは、ＡＳＴＭ  Ｄ３８３５に従って毛管レオメーターを用いて測定されるように、４００℃および１０００ｓ−１のせん断速度で有利には最大でも１．００ｋＰａ．ｓ、好ましくは最大でも０．８０ｋＰａ．ｓ、より好ましくは最大でも０．７０ｋＰａ．ｓ、なお一層より好ましくは最大でも０．６０ｋＰａ．ｓ、最も好ましくは最大でも０．５０ｋＰａ．ｓの溶融粘度を有する。
【００３８】
本発明に好適な商業的に入手可能な（ＰＡＥＫ）ポリマーの非限定的な例としては、Ｓｏｌｖａｙ  Ｓｐｅｃｉａｌｔｙ  Ｐｏｌｙｍｅｒｓ  ＵＳＡ，ＬＬＣから商業的に入手可能なＫＥＴＡＳＰＩＲＥ（登録商標）ポリエーテルエーテルケトンが挙げられる。
【００３９】
（ＰＡＥＫ）ポリマーは、ポリ（アリールエーテルケトン）の製造のための当技術分野で公知の任意の方法によって製造することができる。
【００４０】
ポリエーテルエーテルケトンホモポリマーは、ＫＥＴＡＳＰＩＲＥ（登録商標）およびＧＡＴＯＮＥ（登録商標）ポリ（エーテルエーテルケトン）としてとりわけＳｏｌｖａｙ  Ｓｐｅｃｉａｌｔｙ  Ｐｏｌｙｍｅｒｓ，Ｌ．Ｌ．Ｃ．から商業的に入手可能である。
【００４１】
組成物（Ｃ）が強化充填材を含まない場合には、組成物（Ｃ）中の（ＰＡＥＫ）ポリマーの重量パーセントは、組成物（Ｃ）の総重量を基準として、一般に少なくとも１０重量％の、好ましくは少なくとも２０重量％の、より好ましくは少なくとも３０重量％の、より好ましくは少なくとも３５重量％の、より好ましくは少なくとも４０重量％のものである。強化充填材の不在下では、組成物（Ｃ）中の（ＰＡＥＫ）ポリマーの重量パーセントは一般に、組成物（Ｃ）の総重量を基準として、最大でも８５重量％の、より好ましくは最大でも８０重量％の、より好ましくは最大でも７５重量％の、より好ましくは最大でも７０重量％のものであろうとさらに理解される。
【００４２】
強化充填材の不在下では、優れた結果は、組成物（Ｃ）が、組成物（Ｃ）の総重量を基準として３５〜７５重量％の量で（ＰＡＥＫ）ポリマーを含む場合に得られた。
【００４３】
組成物（Ｃ）が強化充填材を含む場合には、組成物（Ｃ）中の（ＰＡＥＫ）ポリマーの重量パーセントは、組成物（Ｃ）の総重量を基準として、一般に少なくとも２重量％の、好ましくは少なくとも５重量％のものである。強化充填材の存在下では、組成物（Ｃ）中の（ＰＡＥＫ）ポリマーの重量パーセントは一般に、組成物（Ｃ）の総重量を基準として、最大でも７０重量％の、より好ましくは最大でも６０重量％の、より好ましくは最大でも５０重量％の、より好ましくは最大でも４０重量％の、最も好ましくは最大でも３０重量％のものであろうとさらに理解される。
【００４４】
強化充填材の存在下では、優れた結果は、組成物（Ｃ）が、組成物（Ｃ）の総重量を基準として、５〜３０重量％の量で（ＰＡＥＫＨＭＦ）ポリマーを含む場合に得られた。
【００４５】
ポリフェニルスルホン（ＰＰＳＵ）ポリマー
述べたように、ポリマー組成物（Ｃ）は、少なくとも１種の（ＰＰＳＵ）ポリマーを含む。
【００４６】
本発明の好ましい実施形態では、（ＰＰＳＵ）ポリマーの７５モル％超、より好ましくは９０モル％超、より好ましくは９９モル％超、なお一層より好ましくは実質的にすべての繰り返し単位が式（Ａ）の繰り返し単位（ＲＰＰＳＵ）であり、鎖欠陥、または非常に少量の他の単位が存在してもよく、これらの後者は、特性を実質的に変性しないと理解される。
【００４７】
（ＰＰＳＵ）ポリマーはとりわけ、ホモポリマー、またはランダムもしくはブロックコポリマーなどのコポリマーであってもよい。（ＰＰＳＵ）ポリマーがコポリマーである場合、その繰り返し単位は有利には、式（Ａ）の繰り返し単位（ＲＰＰＳＵ）のならびに、とりわけ本明細書で後に示される式（Ｄ）、（Ｅ）または（Ｆ）：
0006262244.tif 000010
およびそれらの混合物の、繰り返し単位などの、（ＲＰＰＳＵ）とは異なる、繰り返し単位（ＲＰＰＳＵ＊）の混合物である。
【００４８】
（ＰＰＳＵ）ポリマーはまた、前述のホモポリマーとコポリマーとのブレンドであり得る。
【００４９】
Ｓｏｌｖａｙ  Ｓｐｅｃｉａｌｔｙ  Ｐｏｌｙｍｅｒｓ  ＵＳＡ，Ｌ．Ｌ．Ｃ．製のＲＡＤＥＬ（登録商標）Ｒ  ＰＰＳＵは、商業的に入手可能なポリフェニルスルホンホモポリマーの例である。
【００５０】
（ＰＰＳＵ）ポリマーは、公知の方法によって製造することができる。
【００５１】
（ＰＰＳＵ）ポリマーは有利には、ＡＳＴＭ法Ｄ１２３８に従って測定されるように、３６５℃でおよび５．０ｋｇの荷重下で５ｇ／１０分以上、好ましくは３６５℃でおよび５．０ｋｇの荷重下で１０ｇ／１０分以上、より好ましくは３６５℃でおよび５．０ｋｇの荷重下で１４ｇ／１０分以上のメルトフローレート（ＭＦＲ）を有し；前記メルトフローレートを測定するために、Ｔｉｎｉｕｓ  Ｏｌｓｅｎ  Ｅｘｔｒｕｓｉｏｎ  Ｐｌａｓｔｏｍｅｔｅｒメルトフロー試験装置を用いることができる。
【００５２】
（ＰＰＳＵ）ポリマーのメルトフローレートについての上方境界は決定的に重要であるわけではなく、日常業務の事柄として当業者によって選択されるであろう。それにもかかわらず、（ＰＰＳＵ）ポリマーが組成物（Ｃ）中に場合により含まれる場合、３６５℃でおよび５．０ｋｇの荷重下でＡＳＴＭ法Ｄ１２３８に従って測定されるときに、最大でも１００ｇ／１０分、好ましくは最大でも６０ｇ／１０分、より好ましくは最大でも４０ｇ／１０分、さらにより好ましくは最大でも２５ｇ／１０分、最も好ましくは最大でも２０ｇ／１０分のメルトフローレートを有利にも有すると理解される。
【００５３】
ある特定の実施形態によれば、組成物（Ｃ）は、２５ｇ／１０分以下、好ましくは２０ｇ／１０分以下のメルトフローレートを有する（ＰＰＳＵ）ポリマーを含むであろう：言い換えれば、この実施形態のＰＰＳＵポリマーは、少なくとも１０ｇ／１０分〜２５ｇ／１０分以下の範囲の、好ましくは少なくとも１４ｇ／１０分〜２０ｇ／１０分以下の範囲の、上に詳述されたように測定される、メルトフローレートを有するであろう。ＲＡＤＥＬ（登録商標）Ｒ  ＰＰＳＵは、この実施形態に使用されるのに好適な（ＰＰＳＵ）ポリマーの例である。
【００５４】
（ＰＰＳＵ）ポリマー重量平均分子量は、ポリスチレン標準を使ってＡＳＴＭ  Ｄ５２９６を用いるゲル浸透クロマトグラフィーによって測定されるようにモル当たり２０，０００〜１００，０００グラム（ｇ／モル）であり得る。ある実施形態ではＰＰＳＵポリマーの重量平均分子量は、モル当たり４０，０００〜８０，０００グラム（ｇ／モル）であり得る。
【００５５】
本出願人は、（ＰＰＳＵ）ポリマーが相溶化されたポリマー組成物（Ｃ）を提供するのにとりわけ好適であることを見いだした。
【００５６】
ポリマー組成物（Ｃ）中に、（ＰＰＳＵ）ポリマーは、ポリマー組成物（Ｃ）の総重量を基準として、有利には少なくとも２重量％、より好ましくは少なくとも３重量％、さらにより好ましくは少なくとも４重量％、なお一層より好ましくは少なくとも５重量％の量で存在する。
【００５７】
（ＰＰＳＵ）ポリマーはまた、ポリマー組成物（Ｃ）の総重量を基準として、有利には最大でも２５重量％、好ましくは最大でも２０重量％、より好ましくは最大でも１５重量％、さらにより好ましくは最大でも１０重量％の量で存在する。
【００５８】
好ましくは、（ＰＰＳＵ）ポリマーは、ポリマー組成物（Ｃ）の総重量を基準として、２〜２０重量％、さらにより好ましくは３〜１５重量％、最も好ましくは４〜１０重量％の範囲の量で存在する。
【００５９】
（Ｐ１）ポリマー
述べたように、（Ｐ１）ポリマーは、（ｉ）上に詳述されたような、少なくとも１種の（ＰＡＥＳＨＴ）ポリマーおよび（ｉｉ）上に詳述されたような、少なくとも１種の（ＰＥＳＵ）ポリマーからなる群から選択することができる。
【００６０】
（ＰＡＥＳＨＴ）ポリマー
述べたように、（ＰＡＥＳＨＴ）ポリマーの繰り返し単位の５０モル％超は、繰り返し単位（ＲＰＡＥＳ）であり、ここで、出現ごとに互いに等しいかもしくは異なる、前記繰り返し単位（ＲＰＡＥＳ）は、上に詳述されたような、式（Ｂ）に従っている。
【００６１】
本発明の好ましい実施形態によれば、上述の、式（Ｅ）中のＡｒ１、Ａｒ２およびＡｒ４は、互いに等しいかもしくは異なり、次式：
0006262244.tif 000011
（式中、互いに等しいかもしくは異なる各Ｒは、
水素、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され、互いに等しいかもしくは異なるｊ、ｋおよびｌは独立して、０、１、２、３または４である）
に従うものからなる群から好ましくは選択される芳香族部分である。
【００６２】
これらの好ましい繰り返し単位（ＲＰＡＥＳ）において、互いに等しいかもしくは異なる、Ｔのそれぞれは、結合、−ＣＨ２−；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−からなる群から選択され；ここで、各ＲａおよびＲｂは、互いに独立して、水素またはＣ１〜Ｃ１２アルキル、Ｃ１〜Ｃ１２アルコキシ、またはＣ６〜Ｃ１８アリール基；ｑ＝１〜６の整数の−（ＣＨ２）ｑ−および−（ＣＦ２）ｑ−、または６個以下の炭素原子の、直鎖状もしくは分岐の、脂肪族二価基；ならびにそれらの混合物である。
【００６３】
より好ましい繰り返し単位（ＲＰＡＥＳ）は、下に詳述されるような、次式（Ｇ）：
0006262244.tif 000012
［式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；
−  互いにおよび出現ごとに等しいかもしくは異なる、ｊ’のそれぞれは独立して、ゼロであるかまたは０〜４の整数であり；
−  Ａｒ１およびＡｒ２は、互いにおよび出現ごとに等しいかもしくは異なり、独立して次式：
0006262244.tif 000013
（式中、Ｒのそれぞれは、
水素、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され、互いに等しいかもしくは異なるｊ、ｋおよびｌは独立して、０、１、２、３または４である）
に従うものからなる群から好ましくは選択される芳香族部分であり；
−  互いに等しいかもしくは異なる、Ｔのそれぞれは、結合、−ＣＨ２―；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−からなる群から選択され；ここで、各ＲａおよびＲｂは、互いに独立して、水素またはＣ１〜Ｃ１２アルキル、Ｃ１〜Ｃ１２アルコキシ、またはＣ６〜Ｃ１８アリール基；ｑ＝１〜６の整数の−（ＣＨ２）ｑ−および−（ＣＦ２）ｑ−、または６個以下の炭素原子の、直鎖状もしくは分岐の、脂肪族二価基；ならびにそれらの混合物であり；
−  ｎは、０、１、２、３または４である］
に従うものである。
【００６４】
なお一層より好ましい繰り返し単位（ＲＰＡＥＳ）は、下に詳述されるような、式（Ｈ）〜（Ｋ）、およびそれらの混合物：
0006262244.tif 000014
からなる群から選択されるものである。
【００６５】
好ましい実施形態では、繰り返し単位（ＲＰＡＥＳ）は、以下に示される、式（Ｈ）：
0006262244.tif 000015
のものである。
【００６６】
別の好ましい実施形態では、繰り返し単位（ＲＰＡＥＳ）は、以下に示される、式（Ｉ）：
0006262244.tif 000016
のものである。
【００６７】
上記で詳述されたような、（ＰＡＥＳＨＴ）ポリマーにおいて、繰り返し単位の好ましくは６０％モル超、より好ましくは８０％モル超、さらにより好ましくは９０％モル超が、上に詳述されたような、繰り返し単位（ＲＰＡＥＳ）である。
【００６８】
さらに、（ＰＡＥＳＨＴ）ポリマーの実質的にすべての繰り返し単位が、上に詳述されたような、繰り返し単位（ＲＰＡＥＳ）であることが概して好ましく；鎖欠陥、または非常に少量の他の単位が存在してもよく、これらの後者は（ＰＡＥＳＨＴ）ポリマーの特性を実質的に変性しないと理解される。
【００６９】
（ＰＡＥＳＨＴ）ポリマーはとりわけ、ホモポリマー、ランダム、交互またはブロックコポリマーであってもよい。（ＰＡＥＳＨＴ）ポリマーがコポリマーである場合、それはとりわけ、（ｉ）互いに異なるが両方とも式（Ｂ）に従っている繰り返し単位（ＲＰＡＥＳ）、または（ｉｉ）式（Ｂ）の繰り返し単位（ＲＰＡＥＳ）および繰り返し単位（ＲＰＡＥＳ）とは異なる繰り返し単位（ＲＰＡＥＳ＊）を含有してもよい。（ＲＰＡＥＳ＊）はとりわけ、ここで以下の式（Ｌ）〜（Ｎ）：
0006262244.tif 000017
（式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；
−  互いにおよび出現ごとに等しいかもしくは異なる、ｉ’のそれぞれは独立して、ゼロであるかまたは０〜４の整数であり；
−  互いに等しいかもしくは異なる、Ｔのそれぞれは、結合、−ＣＨ２−；−Ｏ−；−ＳＯ２−；−Ｓ−；−Ｃ（Ｏ）−；−Ｃ（ＣＨ３）２−；
−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−からなる群から選択され；ここで、各ＲａおよびＲｂは、互いに独立して、水素またはＣ１〜Ｃ１２アルキル、Ｃ１〜Ｃ１２アルコキシ、またはＣ６〜Ｃ１８アリール基；ｑ＝１〜６の整数の−（ＣＨ２）ｑ−および−（ＣＦ２）ｑ−、または６個以下の炭素原子の、直鎖状もしくは分岐の、脂肪族二価基；ならびにそれらの混合物である）
のものからなる群から選択することができる。
【００７０】
具体的な繰り返し単位（ＲＰＡＥＳ＊）はとりわけ、ここで以下の式（Ａ）、（Ｄ）〜（Ｆ）：
0006262244.tif 000018
のものからなる群から選択することができる。
【００７１】
本発明の一実施形態では、（ＰＡＥＳＨＴ）ポリマーの５０モル％超、７５モル％超、より好ましくは９０モル％超、より好ましくは９９モル％超、なお一層より好ましくは実質的にすべての繰り返し単位が繰り返し単位（ＲＰＡＥＳ−１）であり、鎖欠陥、または非常に少量の他の単位が存在してもよく、これらの後者は、（ＰＡＥＳＨＴ）ポリマーの特性を実質的に変性しないと理解され、ここで、出現ごとに互いに等しいかもしくは異なる、前記繰り返し単位（ＲＰＡＥＳ−１）は、次式（Ｏ）：
0006262244.tif 000019
（式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；
−  互いにおよび出現ごとに等しいかもしくは異なる、ｊ’のそれぞれは独立して、ゼロであるかまたは０〜４の整数である）
に従っている。
【００７２】
本発明のより好ましい実施形態では、（ＰＡＥＳＨＴ）ポリマーの５０モル％超、７５モル％超、より好ましくは９０モル％超、より好ましくは９９モル％超、なお一層より好ましくは実質的にすべての繰り返し単位が繰り返し単位（ＲＰＡＥＳ−１）であり、鎖欠陥、または非常に少量の他の単位が存在してもよく、これらの後者は、（ＰＡＥＳＨＴ）ポリマーの特性を実質的に変性しないと理解され、ここで、前記繰り返し単位（ＲＰＡＥＳ−１）は、上に詳述されたような、式（Ｉ）のものである。
【００７３】
本発明の別の実施形態では、（ＰＡＥＳＨＴ）ポリマーの５０モル％超、７５モル％超、より好ましくは９０モル％超、より好ましくは９９モル％超、なお一層より好ましくは実質的にすべての繰り返し単位が繰り返し単位（ＲＰＡＥＳ−１）であり、鎖欠陥、または非常に少量の他の単位が存在してもよく、これらの後者は、（ＰＡＥＳＨＴ）ポリマーの特性を実質的に変性しないと理解され、ここで、出現ごとに互いに等しいかもしくは異なる、前記繰り返し単位（ＲＰＡＥＳ−１）は、次式（Ｐ）：
0006262244.tif 000020
（式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；
−  互いにおよび出現ごとに等しいかもしくは異なる、ｊ’のそれぞれは独立して、ゼロであるかまたは０〜４の整数である）
に従っている。
【００７４】
本発明の好ましい実施形態では、（ＰＡＥＳＨＴ）ポリマーの５０モル％超、７５モル％超、より好ましくは９０モル％超、より好ましくは９９モル％超、なお一層より好ましくは実質的にすべての繰り返し単位が繰り返し単位（ＲＰＡＥＳ−１）であり、鎖欠陥、または非常に少量の他の単位が存在してもよく、これらの後者は、（ＰＡＥＳＨＴ）ポリマーの特性を実質的に変性しないと理解され、ここで、前記繰り返し単位（ＲＰＡＥＳ−１）は、上に詳述されたような、式（Ｈ）のものである。
【００７５】
Ｓｏｌｖａｙ  Ｓｐｅｃｉａｌｔｙ  Ｐｏｌｙｍｅｒｓ  ＵＳ，Ｌ．Ｌ．Ｃ製のＳＵＰＲＡＤＥＬＴＭＨＴＳ高温スルホンポリマーは、式（Ｈ）の５０モル％超の繰り返し単位を含む商業的に入手可能な（ＰＡＥＳＨＴ）ポリマーの例である。
【００７６】
本発明のより好ましい実施形態では、（ＰＡＥＳＨＴ）ポリマーの７５モル％超、より好ましくは９０モル％超、より好ましくは９９モル％超、なお一層より好ましくは実質的にすべての繰り返し単位が、繰り返し単位（ＲＰＡＥＳ−１）と（ＲＰＡＥＳ−２）との混合物であり、ここで、前記繰り返し単位（ＲＰＡＥＳ−１）は、上に述べられたような、式（Ｏ）に従っており、前記繰り返し単位（ＲＰＡＥＳ−２）は、上に述べられたような、式（Ｐ）に従っている。
【００７７】
本発明のなお一層より好ましい実施形態では、（ＰＡＥＳＨＴ）ポリマーの７５モル％超、より好ましくは９０モル％超、より好ましくは９９モル％超、なお一層より好ましくは実質的にすべての繰り返し単位が、繰り返し単位（ＲＰＡＥＳ−１）と（ＲＰＡＥＳ-２）との混合物であり、ここで、前記繰り返し単位（ＲＰＡＥＳ−１）は、上に述べられたような、式（Ｉ）に従っており、前記繰り返し単位（ＲＰＡＥＳ−２）は、上に述べられたような、式（Ｈ）に従っている。
【００７８】
（ＰＡＥＳＨＴ）ポリマーが、上に詳述されたような、繰り返し単位（ＲＰＡＥＳ−１）とＲＰＡＥＳ−２）との混合物を含む、好ましくは混合物から本質的になる場合、（ＰＡＥＳＨＴ）ポリマー中の繰り返し単位（ＲＰＡＥＳ−１）の重量は、（ＰＡＥＳＨＴ）ポリマーに含まれる繰り返し単位（ＲＰＡＥＳ−１）および（ＲＰＡＥＳ−２）の総重量を基準として、一般に少なくとも１％、好ましくは少なくとも５％、好ましくは少なくとも１５％、好ましくは少なくとも３０％、より好ましくは少なくとも５０％、より好ましくは少なくとも６０％、なお一層より好ましくは少なくとも７５％、最も好ましくは少なくとも８７％のものである。（ＰＡＥＳＨＴ）ポリマー中の繰り返し単位（ＲＰＡＥＳ−１）の重量は一般に、最大でも１％、好ましくは最大でも５％、好ましくは最大でも１５％、好ましくは最大でも３０％、好ましくは最大でも５０％、より好ましくは最大でも７５％、なお一層より好ましくは最大でも９２％、なお一層より好ましくは最大でも９５％、なお一層より好ましくは最大でも９８％、最も好ましくは最大でも９９％のものであろうとさらに理解される。
【００７９】
良好な結果は、（ＰＡＥＳＨＴ）ポリマーが、（ＰＡＥＳＨＴ）ポリマーに含まれる繰り返し単位（ＲＰＡＥＳ−１）および（ＲＰＡＥＳ−２）の総量を基準として、５０〜９８％の、好ましくは７５〜９５％の、より好ましくは８７〜９２％の量で繰り返し単位（ＲＰＡＥＳ−１）を含む場合に得られた。
【００８０】
本発明の好ましい実施形態では、組成物（Ｃ）は（ＰＡＥＳＨＴ）ポリマーを含み、ここで、（ＰＡＥＳＨＴ）ポリマーの繰り返し単位の７５モル％超は、上に述べられたような、式（Ｏ）による繰り返し単位（ＲＰＡＥＳ−１）および、上に述べられたような、式（Ｐ）による（ＲＰＡＥＳ−２）であり、（ＰＡＥＳＨＴ）ポリマー中の繰り返し単位（ＲＰＡＥＳ−１）の重量は、繰り返し単位（ＲＰＡＥＳ−１）および（ＲＰＡＥＳ−２）の総量を基準として、７５〜９５モル％の範囲である。
【００８１】
本発明のより好ましい実施形態では、組成物（Ｃ）は（ＰＡＥＳＨＴ）ポリマーを含み、ここで、（ＰＡＥＳＨＴ）ポリマーの繰り返し単位の７５モル％超は、上に述べられたような、式（Ｉ）による繰り返し単位（ＲＰＡＥＳ-１）および、上に述べられたような、式（Ｈ）による（ＲＰＡＥＳ−２）であり、（ＰＡＥＳＨＴ）ポリマー中の繰り返し単位（ＲＰＡＥＳ−１）の重量は、繰り返し単位（ＲＰＡＥＳ−１）および（ＲＰＡＥＳ−２）の総重量を基準として、７５〜９５モル％の範囲である。
【００８２】
Ｓｏｌｖａｙ  Ｓｐｅｃｉａｌｔｙ  Ｐｏｌｙｍｅｒｓ  ＵＳ，Ｌ．Ｌ．Ｃ．製のＥｐｉｓｐｉｒｅ（登録商標）ＨＴＳ高温スルホンポリマーは、７５モル％超の、上に述べられたような、式（Ｉ）による繰り返し単位（ＲＰＡＥＳ−１）および、上に述べられたような、式（Ｈ）による（ＲＰＡＥＳ−２）を含み、（ＰＡＥＳＨＴ）ポリマー中の繰り返し単位（ＲＰＡＥＳ−１）の重量が、繰り返し単位（ＲＰＡＥＳ−１）および（ＲＰＡＥＳ−２）の総重量を基準として、７５〜９５モル％の範囲である商業的に入手可能な（ＰＡＥＳＨＴ）ポリマーの例である。
【００８３】
（ＰＡＥＳＨＴ）ポリマーは、任意の方法によって製造することができる。当技術分野で周知の方法はとりわけ、米国特許出願公開第２００５／０２２８１４９  Ａ１号明細書、米国特許第３，６４７，７５１号明細書および同第４，０００，１４９号明細書；ＰＣＴ特許出願国際公開第２００５／０９５４９１  Ａ１号パンフレットおよび国際公開第２００７／０３９５３８  Ａ１号パンフレットに記載されているものであり、その全体内容は、参照により本明細書に援用される。
【００８４】
（ＰＡＥＳＨＴ）ポリマーの分子量は、塩化メチレン、クロロホルム、Ｎ−メチルピロリドンなどの適切な溶媒における低下した粘度データによって示唆されるように、０．３ｄｌ／ｇ以上、より特に０．４ｄｌ／ｇ以上であり得、典型的には、１．５ｄｌ／ｇを超えないであろう。（ＰＡＥＳＨＴ）ポリマー分子量は、塩化メチレン、クロロホルム、Ｎ−メチルピロリドンなどの適切な溶媒における低下した粘度データによって示唆されるように、０．３ｄｌ／ｇ以上、より特に０．４ｄｌ／ｇ以上であり得、典型的には、１．５ｄｌ／ｇを超えないであろう。
【００８５】
ＡＳＴＭ法Ｄ１２３８に従って測定されるような、４００℃でおよび５．０ｋｇの荷重下での（ＰＡＥＳＨＴ）ポリマーのメルトフローレート（ＭＦＲ）は、一般に最大でも８０ｇ／１０分、好ましくは最大でも５０ｇ／１０分、好ましくは最大でも４０ｇ／１０分である。
【００８６】
ＡＳＴＭ法Ｄ１２３８に従って測定されるような、４００℃でおよび５．０ｋｇの荷重下での（ＰＡＥＳＨＴ）ポリマーのメルトフローレート（ＭＦＲ）は、一般に少なくとも２ｇ／１０分、好ましくは少なくとも４ｇ／１０分、より好ましくは少なくとも８ｇ／１０分である。
【００８７】
２ｇ／１０分〜５０ｇ／１０分のＡＳＴＭ法Ｄ１２３８に従って測定されるような、４００℃でおよび５．０ｋｇの荷重下でのメルトフローレート（ＭＦＲ）を有する（ＰＡＥＳＨＴ）ポリマーがとりわけ、本発明の組成物（Ｃ）を提供するのに好適である。
【００８８】
（ＰＡＥＳＨＴ）ポリマーの重量平均分子量は、ポリスチレン標準を使ってＡＳＴＭ  Ｄ５２９６を用いるゲル浸透クロマトグラフィーによって測定されるようにモル当たり２０，０００〜１００，０００グラム（ｇ／モル）であり得る。ある実施形態では、（ＰＡＥＳＨＴ）ポリマーの重量平均分子量はモル当たり４０，０００〜８０，０００グラム（ｇ／モル）であり得る。
【００８９】
本発明の（ＰＡＥＳＨＴ）ポリマーは有利には、少なくとも２２０℃、好ましくは少なくとも２２５℃、より好ましくは少なくとも２３０℃、なお一層より好ましくは少なくとも２４０℃の、最も好ましくは少なくとも２５５℃のガラス転移温度（Ｔｇ）を有する。
【００９０】
（ＰＡＥＳＨＴ）ポリマーは、２２０〜２９０℃のガラス転移温度（Ｔｇ）を有してもよい。
【００９１】
良好な結果は、（ＰＡＥＳＨＴ）ポリマーが２５５〜２７５℃の範囲のガラス転移温度を有する場合に得られた。
【００９２】
ガラス転移温度（Ｔｇ）は、ＡＳＴＭ  Ｄ  ３４１８標準に従って示差走査熱量測定法（ＤＳＣ）によって測定されてもよい。
【００９３】
（ＰＥＳＵ）ポリマー
述べたように、繰り返し単位の５０モル％超は、上に詳述されたような、式（Ｃ）の繰り返し単位（ＲＰＥＳＵ）である。
【００９４】
好ましい繰り返し単位（ＲＰＥＳＵ）は、以下に示される、式（Ｄ）：
0006262244.tif 000021
に従うものである。
【００９５】
（ＰＥＳＵ）ポリマーの繰り返し単位の好ましくは７５モル％超、好ましくは８５モル％超、好ましくは９５モル％超、好ましくは９９モル％超が、式（Ｃ）の繰り返し単位である。最も好ましくはポリエーテルスルホンの繰り返し単位はすべて式（Ｃ）の繰り返し単位であり、鎖欠陥、または非常に少量の他の単位が存在してもよく、これらの後者は、特性を実質的に変性しないと理解される。
【００９６】
本発明の好ましい実施形態では、（ＰＥＳＵ）ポリマーの７５モル％超、より好ましくは９０モル％超、より好ましくは９９モル％超、さらに一層好ましくは実質的にすべての繰り返し単位が、式（Ｄ）のものであり、鎖欠陥、または非常に少量の他の単位が存在してもよく、これらの後者は特性を実質的に変性しないと理解される。
【００９７】
（ＰＥＳＵ）ポリマーはとりわけ、ホモポリマー、またはランダムもしくはブロックコポリマーなどのコポリマーであってもよい。（ＰＥＳＵ）ポリマーがコポリマーである場合、その繰り返し単位は有利には、式（Ｄ）の繰り返し単位（ＲＰＥＳＵ）のおよび繰り返し単位（ＲＰＥＳＵ＊）の混合物である。これらの繰り返し単位（ＲＰＥＳＵ＊）はとりわけ、ここで以下の式（Ｌ）、（Ｍ）および（Ｑ）：
0006262244.tif 000022
（式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；
−  互いにおよび出現ごとに等しいかもしくは異なる、ｉ’のそれぞれは独立して、ゼロであるかまたは０〜４の整数であり；
−  互いに等しいかもしくは異なる、Ｔのそれぞれは、結合、−ＣＨ２−；−Ｏ−；−Ｓ−；−Ｃ（Ｏ）−；−Ｃ（ＣＨ３）２−；−Ｃ（ＣＦ３）２−；
−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−からなる群から選択され；ここで、各ＲａおよびＲｂは、互いに独立して、水素またはＣ１〜Ｃ１２アルキル、Ｃ１〜Ｃ１２アルコキシ、またはＣ６〜Ｃ１８アリール基；ｑ＝１〜６の整数の−（ＣＨ２）ｑ−および−（ＣＦ２）ｑ−、または６個以下の炭素原子の、直鎖状もしくは分岐の、脂肪族二価基；ならびにそれらの混合物である）
のものからなる群から選択することができる。
【００９８】
具体的な繰り返し単位（ＲＰＥＳＵ＊）はとりわけ、ここで以下の式（Ａ）、（Ｅ）および（Ｆ）：
0006262244.tif 000023
のもの、およびそれらの混合物からなる群から選択することができる。
【００９９】
（ＰＥＳＵ）ポリマーはまた、前述のホモポリマーとコポリマーとのブレンドであり得る。
【０１００】
（ＰＥＳＵ）ポリマーはとりわけ、Ｓｏｌｖａｙ  Ｓｐｅｃｉａｌｔｙ  Ｐｏｌｙｍｅｒｓ  ＵＳＡ，Ｌ．Ｌ．ＣからＶＥＲＡＤＥＬ（登録商標）ＰＥＳＵとして入手可能である。
【０１０１】
（ＰＥＳＵ）ポリマーは、公知の方法によって製造することができる。
【０１０２】
（ＰＥＳＵ）ポリマーは有利には、ＡＳＴＭ法Ｄ１２３８に従って測定されるように、３８０℃でおよび２．１６ｋｇの荷重下で４ｇ／１０分以上、好ましくは３８０℃でおよび２．１６ｋｇの荷重下で７ｇ／１０分以上、より好ましくは３８０℃でおよび２．１６ｋｇの荷重下で１０ｇ／１０分以上のメルトフローレート（ＭＦＲ）を有し；前記メルトフローレートを測定するために、Ｔｉｎｉｕｓ  Ｏｌｓｅｎ  Ｅｘｔｒｕｓｉｏｎ  Ｐｌａｓｔｏｍｅｔｅｒメルトフロー試験装置を用いることができる。
【０１０３】
（ＰＥＳＵ）ポリマーのメルトフローレートについての上方境界は決定的に重要であるわけではなく、日常業務の事柄として当業者によって選択されるであろう。それにもかかわらず、（ＰＥＳＵ）ポリマーが組成物（Ｃ）中に場合により含まれる場合、３８０℃でおよび２．１６ｋｇの荷重下でＡＳＴＭ法Ｄ１２３８に従って測定されるときに、有利には最大でも１００ｇ／１０分、好ましくは最大でも８０ｇ／１０分、より好ましくは最大でも７０ｇ／１０分、さらにより好ましくは最大でも６０ｇ／１０分、最も好ましくは最大でも５０ｇ／１０分のメルトフローレートを有すると理解される。
【０１０４】
ある特定の実施形態によれば、組成物（Ｃ）は、５０ｇ／１０分以下の、好ましくは３８０℃でおよび２．１６ｋｇの荷重下で４０ｇ／１０分以下の、好ましくは３８０℃でおよび２．１６ｋｇの荷重下で２５ｇ／１０分以下のメルトフローレートを有する（ＰＥＳＵ）ポリマーを含むであろう：言い換えれば、この実施形態の（ＰＥＳＵ）ポリマーは、３８０℃でおよび２．１６ｋｇの荷重下で、少なくとも４ｇ／１０分〜５０ｇ／１０分以下の範囲の、好ましくは少なくとも１５ｇ／１０分〜４０ｇ／１０分以下の範囲の、上に詳述されたように測定される、メルトフローレートを有するであろう。ＶＥＲＡＤＥＬ（登録商標）Ａ−２０１  ＮＴ  ＰＥＳＵおよびＶＥＲＡＤＥＬ（登録商標）Ａ−３０１  ＮＴ  ＰＥＳＵは、この実施形態に使用されるのに好適な（ＰＥＳＵ）ポリマーの例である。
【０１０５】
ＶＥＲＡＤＥＬ（登録商標）ＰＥＳＵの重量平均分子量は、ポリスチレン標準を使ってＡＳＴＭ  Ｄ５２９６を用いるゲル浸透クロマトグラフィーによって測定されるようにモル当たり２０，０００〜１００，０００グラム（ｇ／モル）であり得る。ある実施形態ではＶＥＲＡＤＥＬ（登録商標）ＰＥＳＵの重量平均分子量は、モル当たり４０，０００〜８０，０００グラム（ｇ／モル）であり得る。
【０１０６】
組成物（Ｃ）が強化充填材を含まない場合には、組成物（Ｃ）中の（Ｐ１）ポリマーの重量パーセントは、組成物（Ｃ）の総重量を基準として、一般に少なくとも１０重量％の、好ましくは少なくとも２０重量％の、より好ましくは少なくとも３０重量％のものである。強化充填材の不在下では、組成物（Ｃ）中の（Ｐ１）ポリマー）の重量パーセントは一般に、組成物（Ｃ）の総重量を基準として、最大でも８５重量％の、好ましくは最大でも８０重量％の、より好ましくは最大でも７５重量％の、より好ましくは最大でも７０重量％のものであろうとさらに理解される。
【０１０７】
強化充填材の不在下では、優れた結果は、組成物（Ｃ）が、組成物（Ｃ）の総重量を基準として、３０〜７０重量％の量で（Ｐ１）ポリマーを含む場合に得られた。
【０１０８】
組成物（Ｃ）が強化充填材を含む場合には、組成物（Ｃ）中の（Ｐ１）ポリマーの重量パーセントは、組成物（Ｃ）の総重量を基準として、一般に少なくとも５重量％の、好ましくは少なくとも１０重量％の、より好ましくは少なくとも２０重量％の、より好ましくは少なくとも３０重量％のものである。強化充填材の存在下では、組成物（Ｃ）中の（Ｐ１）ポリマーの重量パーセントは一般に、組成物（Ｃ）の総重量を基準として、最大でも７０重量％の、好ましくは最大でも６５重量％の、より好ましくは最大でも６０重量％の、より好ましくは最大でも５０重量％のものであろうとさらに理解される。
【０１０９】
強化充填材の存在下では、良好な結果は、組成物（Ｃ）が、組成物（Ｃ）の総重量を基準として、３０〜６５重量％の量で（Ｐ１）ポリマーを含む場合に得られた。
【０１１０】
（Ｐ１）ポリマーはまた、（ＰＡＥＳＨＴ）ポリマーおよび（ＰＥＳＵ）ポリマーからなる群から選択される少なくとも２つの（Ｐ１）ポリマーからなるブレンドであってもよい。
【０１１１】
強化充填材
いろいろな強化充填材が、組成物（Ｃ）に添加されてもよい。それらは好ましくは、繊維状および粒子状充填材から選択される。繊維状強化充填材は、平均長さが幅および厚さの両方よりもかなり大きい、長さ、幅および厚さを有する材料であると本明細書では見なされる。一般に、そのような材料は、少なくとも５の、長さと最大の幅および厚さとの間の平均比と定義される、アスペクト比を有する。好ましくは、強化充填材のアスペクト比は、少なくとも１０、より好ましくは少なくとも２０、さらにより好ましくは少なくとも５０である。
【０１１２】
好ましくは、強化充填材は、とりわけタルク、雲母、二酸化チタン、カオリン、炭酸カルシウム、ケイ酸カルシウム、炭酸マグネシムなどの、無機充填材）；ガラス繊維；とりわけグラファイト状炭素繊維（それらのいくつかは、９９％よりも上のグラファイト含有率を場合により有する）、非晶質炭素繊維、ピッチ系炭素繊維（それらのいくつかは、９９％よりも上のグラファイト含有率を場合により有する）、ＰＡＮ系炭素繊維などの炭素繊維；合成ポリマー繊維；アラミド繊維；アルミニウム繊維；ケイ酸アルミニウム繊維；アルミニウム繊維などの金属の酸化物；チタン繊維；マグネシウム繊維；炭化ホウ素繊維；ロックウール繊維；スチール繊維；石綿；ウォラストナイト；炭化ケイ素繊維；ホウ素繊維、窒化ホウ素、グラフェン、カーボンナノチューブ（ＣＮＴ）などから選択される。
【０１１３】
当業者は、その組成物およびもたらされる最終用途に最良にフィットする強化充填材を容易に認めるであろうと理解される。一般に、強化充填材は、その化学的性質、その長さ、直径、ブリッジングおよび表面処理なしに配合装置へうまく供給される能力（とりわけ、強化充填材とポリマーとの間の良好な界面接着がブレンドの強度および靱性を向上させるので）に依存して選択される。
【０１１４】
一実施形態では、充填材は、繊維状充填材から選択される。好ましくは、繊維状充填材はガラス繊維である。
【０１１５】
他の実施形態では、充填材は非繊維状である。
【０１１６】
ガラス繊維は、異なる種類のガラスを生成させるために特注され得るいくつかの金属酸化物を含有するシリカ系ガラス化合物である。主な酸化物は、ケイ砂の形態のシリカであり；カルシウム、ナトリウムおよびアルミニウムなどの他の酸化物が、溶融温度を低下させ、かつ、結晶化を妨げるために組み込まれる。ガラス繊維は、長円形、楕円形または長方形などの、円形断面または非円形断面を有していてもよい（いわゆる「扁平ガラス繊維」）。ガラス繊維は、エンドレス繊維としてかまたはチョップドガラス繊維として添加されてもよい。ガラス繊維は一般に、５〜２０μｍ、好ましくは５〜１５μｍ、より好ましくは５〜１０μｍの等価直径を有する。Ａ、Ｃ、Ｄ、Ｅ、Ｍ、Ｓ、Ｒ、Ｔガラス繊維（Ａｄｄｉｔｉｖｅｓ  ｆｏｒ  Ｐｌａｓｔｉｃｓ  Ｈａｎｄｂｏｏｋ，２ｎｄ  ｅｄ，Ｊｏｈｎ  Ｍｕｒｐｈｙの章５．２．３、４３〜４８ページに記載されているような）、または任意のそれらの混合物もしくはそれらの混合物などの、すべてのガラス繊維タイプが使用されてもよい。例えば、Ｒ、ＳおよびＴガラス繊維は、ＡＳＴＭ  Ｄ２３４３に従って測定されるように少なくとも７６、好ましくは少なくとも７８、より好ましくは少なくとも８０、最も好ましくは少なくとも８２ＧＰａの弾性率を典型的には有する高弾性率ガラス繊維である。
【０１１７】
Ｅ、Ｒ、ＳおよびＴガラス繊維は、当技術分野で周知である。それらはとりわけ、Ｆｉｂｅｒｇｌａｓｓ  ａｎｄ  Ｇｌａｓｓ  Ｔｅｃｈｎｏｌｏｇｙ，Ｗａｌｌｅｎｂｅｒｇｅｒ，Ｆｒｅｄｅｒｉｃｋ  Ｔ．；Ｂｉｎｇｈａｍ，Ｐａｕｌ  Ａ．（Ｅｄｓ．），２０１０，ＸＩＶ、第５章、１９７〜２２５ページに記載されている。Ｒ、ＳおよびＴガラス繊維は、ケイ素、アルミニウムおよびマグネシウムの酸化物から本質的になる。特に、それらのガラス繊維は典型的には、６２〜７５重量％のＳｉＯ２、１６〜２８重量％のＡｌ２Ｏ３および５〜１４重量％のＭｇＯを含む。ポリマー組成物に広く使用されている通常のＥガラス繊維とは対照的に、Ｒ、ＳおよびＴガラス繊維は、１０重量％未満のＣａＯを含む。
【０１１８】
繊維状充填材、特にガラス繊維は、好ましくは４０μｍよりも下の直径を有し、より好ましくは、その直径は２０μｍよりも下、さらにより好ましくは１５μｍよりも下である。他方では、繊維状充填材、特にガラス繊維の直径は、好ましくは５μｍよりも上である。
【０１１９】
繊維状充填材、特にガラス繊維は、好ましくは２０ｍｍよりも下、より好ましくは１０ｍｍよりも下の長さを有する。加えて、それは、好ましくは１ｍｍよりも上、より好ましくは２ｍｍよりも上の長さを有する。
【０１２０】
好ましくは、繊維状充填材、特にガラス繊維は、高温サイズ剤と調合される。本出願人は、前記高温サイズ剤が、（ＰＥＥＫ）、（ＰＥＫＫ）および（ＰＰＳＵ）ポリマーのような、高温で加工されるのを一般に必要とするポリマーとの秀でた界面接着を提供することを観察した。
【０１２１】
とりわけ好適な強化充填材は、Ｏｗｅｎｓ−Ｃｏｒｎｉｎｇ  Ｖｅｔｒｏｔｅｘ  ９１０Ａチョップド繊維ガラスおよびその等価物である。
【０１２２】
別の実施形態では、ポリマー組成物（Ｃ）中の強化充填材は炭素繊維である。
【０１２３】
本発明の目的のためには、用語「炭素繊維」は、グラファイト化、部分グラファイト化および非グラファイト化炭素強化繊維またはそれらの混合物を含むことを意図する。
【０１２４】
本発明の目的のためには、用語「繊維」は、比較的高いテナシティおよび長さ対直径の高い比で特徴づけられる固体（多くの場合結晶性）の基本的な形態を意味する。
【０１２５】
用語「グラファイト化」は、炭素繊維の高温熱分解（２０００℃超）によって得られる炭素繊維を意味することを意図し、ここで、炭素原子は、グラファイト構造と類似した様式で位置している。
【０１２６】
本発明に有用な炭素繊維は有利には、例えば、レーヨン、ポリアクリロニトリル（ＰＡＮ）、芳香族ポリアミドまたはフェノール樹脂などの異なるポリマー前駆体の熱処理および熱分解によって得ることができ；本発明に有用な炭素繊維はまた、ピッチ材料からも得られ得る。
【０１２７】
本発明に有用な炭素繊維は好ましくは、ＰＡＮ系炭素繊維（ＰＡＮ−ＣＦ）、ピッチ系炭素繊維、グラファイト化ピッチ系炭素繊維、およびそれらの混合物からなる群から選択される。
【０１２８】
ＰＡＮ系炭素繊維（ＰＡＮ−ＣＦ）は有利には、３〜２０μｍ、好ましくは４〜１５μｍ、より好ましくは５〜１０μｍ、最も好ましくは６〜８μｍの直径を有する。良好な結果は、７μｍの直径を有するＰＡＮ系炭素繊維（ＰＡＮ−ＣＦ）で得られた。
【０１２９】
ＰＡＮ−ＣＦは任意の長さのものであってもよい。一般に、ＰＡＮ−ＣＦの長さは少なくとも５０μｍである。
【０１３０】
少なくとも約５０重量％のグラファイト状炭素、約７５重量％超のグラファイト状炭素、実質的に１００％までのグラファイト状炭素を含有するグラファイト化ピッチ系炭素繊維が、商業的供給源から容易に入手可能である。本発明の実施に使用するのに特に好適な高度グラファイト状炭素繊維は、高導電性としてさらに特徴づけられてもよく、１平方インチ当たり約８０〜約１２０百万ポンド、すなわち約８０〜約１２０百万ポンド／インチ２（ＭＳＩ）の弾性率を有する、そのような繊維が一般に使用される。ある特定の実施形態では、高度グラファイト状炭素繊維は、約８５〜約１２０ＭＳＩの弾性率を有し、他のある特定の実施形態では、約１００〜約１１５ＭＳＩを有する。
【０１３１】
ピッチ系ＣＦは有利には、５〜２０μｍ、好ましくは７〜１５μｍ、より好ましくは８〜１２μｍの直径を有する。
【０１３２】
ピッチ系ＣＦは任意の長さのものであってもよい。ピッチ系ＣＦは有利には、１μｍ〜１ｃｍ、好ましくは１μｍ〜１ｍｍ、より好ましくは５μｍ〜５００μｍ、さらにより好ましくは５０〜１５０μｍの長さを有する。
【０１３３】
炭素繊維は、チョップド炭素繊維としてかまたは繊維をミルにかけるかもしくは粉末状にすることによって得られ得るような微粒子形態で用いられてもよい。本発明の実施に使用するのに好適な粉末状にされたグラファイト化ピッチ系炭素繊維は、ピッチ系炭素繊維のＴｈｅｒｍａｌＧｒａｐｈ  ＤＫＤ  ＸおよびＣＫＤ  Ｘ銘柄としてＣｙｔｅｃ  Ｃａｒｂｏｎ  ＦｉｂｅｒｓならびにＤｉａｌｅａｄ炭素繊維としてＭｉｔｓｕｂｉｓｈｉ  Ｃａｒｂｏｎ  Ｆｉｂｅｒｓからなどの商業的供給源から入手され得る。本発明に好ましくは使用されるチョップドＰＡＮ系炭素繊維は、商業的供給源から入手され得る。
【０１３４】
強化充填材がポリマー組成物（Ｃ）中に存在する場合、少なくとも１種の強化充填材が、ポリマー組成物（Ｃ）の総重量を基準として、有利には少なくとも５重量％、好ましくは少なくとも１０重量％、より好ましくは少なくとも１５重量％の量で存在する。
【０１３５】
強化充填材はまた、ポリマー組成物（Ｃ）の総重量を基準として、有利には最大でも４５重量％、より好ましくは最大でも４０重量％、さらにより好ましくは最大でも３０重量％の量で存在する。
【０１３６】
他の原料
ポリマー組成物（Ｃ）はさらに任意選択的に、とりわけ染料などの着色剤および／またはとりわけ二酸化チタン、硫化亜鉛および酸化亜鉛などの顔料、紫外線安定剤、熱安定剤、とりわけ有機ホスファイトおよびホスホナイトなどの酸化防止剤、酸捕捉剤、加工助剤、核形成剤、内部滑剤および／または外部滑剤、難燃剤、煙抑制剤、帯電防止剤、ブロッキング防止剤、ならびに／またはカーボンブラックおよびカーボンナノフィブリルなどの導電性添加剤などの他の原料（Ｉ）を含んでもよい。
【０１３７】
ポリマー組成物（Ｃ）はまたさらに、上に詳述されたような、（ＰＡＥＫ）ポリマー、（ＰＰＳＵ）ポリマーおよび（Ｐ１）ポリマーとは異なる他のポリマーを含んでもよい。特に、ポリマー組成物（Ｃ）はさらに、ポリエーテルイミド、ポリカーボネート、ポリフェニレン、ポリエステルおよびポリフェニレンスルフィドなどのポリマーを含んでもよい。それらの添加は、組成物（Ｃ）が、ある種の特別な最終用途によって必要とされるような、ある特定の要件を満たさなければならない場合にとりわけ有用であり得る。
【０１３８】
１つもしくは複数の他の原料が存在する場合、ポリマー組成物（Ｃ）の総重量を基準とする、それらの総重量は、通常２０％よりも下、好ましくは１０％よりも下、より好ましくは５％よりも下、なお一層より好ましくは２％よりも下である。
【０１３９】
本発明の組成物（Ｃ）は好ましくは、上に詳述されたような、（ＰＡＥＫ）ポリマーと、上に詳述されたような、（ＰＰＳＵ）ポリマーと、上に詳述されたような、（Ｐ１）ポリマーと、任意選択的に、上に詳述されたような、強化充填材と、任意選択的に、上に詳述されたような、他の原料（Ｉ）とから本質的になっている。
【０１４０】
本発明の目的のためには、表現「から本質的になっている」は、上に詳述されたような、（ＰＡＥＫ）ポリマーと、上に詳述されたような、（ＰＰＳＵ）ポリマーと、上に詳述されたような、（Ｐ１）ポリマーと、任意選択的に、上に詳述されたような、強化充填材と、任意選択的に、他の原料（Ｉ）とは異なる任意の追加の原料が、組成物（Ｃ）の総重量を基準として、最大でも１重量％の量で存在することを意味することを意図する。
【０１４１】
好ましい一実施形態では、本発明の組成物（Ｃ）は、
−  ３５〜７５重量％の少なくとも１種の（ＰＥＥＫ）ポリマー、
−  ３〜１５重量％の少なくとも１種の（ＰＰＳＵ）ポリマー、
−  ３０〜７０重量％の少なくとも１種の（ＰＡＥＳＨＴ）ポリマーであって、前記（ＰＡＥＳＨＴ）ポリマーにおいて、繰り返し単位の７５モル％超が、上に述べられたような、式（Ｉ）による繰り返し単位（ＲＰＡＥＳ−１）および、上に述べられたような、式（Ｈ）による（ＲＰＡＥＳ−２）であり、前記（ＰＡＥＳＨＴ）ポリマー中の繰り返し単位（ＲＰＡＥＳ−１）の重量が、繰り返し単位（ＲＰＡＥＳ−１）および（ＲＰＡＥＳ−２）の総重量を基準として、７５〜９５モル％の範囲であることを特徴とするポリマー
を含み、好ましくはそれらから本質的になり；
ここで、すべての％は、組成物（Ｃ）の総重量を基準とする。
【０１４２】
別の好ましい実施形態では、本発明の組成物（Ｃ）は、
−  ３５〜７５重量％の少なくとも１種の（ＰＥＥＫ）ポリマー、
−  ３〜１５重量％の少なくとも１種の（ＰＰＳＵ）ポリマー、
−  ３０〜７０重量％の少なくとも１種の（ＰＥＳＵ）ポリマー
を含み、好ましくはそれらから本質的になり；ここで、すべての％は、組成物（Ｃ）の総重量を基準とする。
【０１４３】
その上別の好ましい実施形態では、本発明の組成物（Ｃ）は、
−  ５〜３０重量％の少なくとも１種の（ＰＥＥＫ）ポリマー、
−  ３〜１５重量％の少なくとも１種の（ＰＰＳＵ）ポリマー、
−  ３０〜６５重量％の少なくとも１種の（ＰＡＥＳＨＴ）ポリマーであって、前記（ＰＡＥＳＨＴ）ポリマーにおいて、繰り返し単位の７５モル％超が、上に述べられたような、式（Ｉ）による繰り返し単位（ＲＰＡＥＳ−１）および、上に述べられたような、式（Ｈ）による（ＲＰＡＥＳ−２）であり、前記（ＰＡＥＳＨＴ）ポリマー中の繰り返し単位（ＲＰＡＥＳ−１）の重量が、繰り返し単位（ＲＰＡＥＳ−１）および（ＲＰＡＥＳ−２）の総重量を基準として、７５〜９５モル％の範囲であることを特徴とするポリマー、
−  １５〜３０重量％のガラス繊維
を含み、好ましくはそれらから本質的になり；
ここで、すべての％は、組成物（Ｃ）の総重量を基準とする。
【０１４４】
その上別の好ましい実施形態では、本発明の組成物（Ｃ）は、
−  ５〜３０重量％重量％の少なくとも１種の（ＰＥＥＫ）ポリマー、
−  ３〜１５重量％の少なくとも１種の（ＰＰＳＵ）ポリマー、
−  ３０〜６５重量％の少なくとも１種の（ＰＥＳＵ）ポリマー、
−  １５〜３０重量％のガラス繊維
を含み、それらから本質的になり、ここで、すべての％は、組成物（Ｃ）の総重量を基準とする。
【０１４５】
組成物（Ｃ）は、ポリマー材料と、調合物において所望される、上に詳述されたような、任意選択の原料のいずれかとの均質混合を含む様々な方法によって、例えば、溶融混合または乾式ブレンディングと溶融混合との組み合わせによって調製することができる。典型的には、上に詳述されたような、（ＰＡＥＫ）ポリマーと、上に詳述されたような、（ＰＰＳＵ）ポリマーと、上に詳述されたような、（Ｐ１）ポリマーと、上に詳述されたような、強化充填材と、任意選択的に、他の原料（Ｉ）との乾式ブレンディングは、とりわけＨｅｎｓｃｈｅｌ型ミキサーおよびリボンミキサーなどの、高強力ミキサーによって実施される。
【０１４６】
そのようにして得られた粉末混合物は、上に詳述されたような、（ＰＡＥＫ）ポリマーと、上に詳述されたような、（ＰＰＳＵ）ポリマーと、上に詳述されたような、（Ｐ１）ポリマーと、上に詳述されたような、強化充填材と、任意選択的に、他の原料（Ｉ）とを、射出成形もしくは押出などの溶融二次加工プロセスによって完成品を得るのに好適な、上に詳述されたような重量比で含むことができるか、またはマスターバッチとして使用される濃厚混合物であり、その後の加工工程においてさらなる量の、上に詳述されたような、（ＰＡＥＫ）ポリマー、上に詳述されたような、（ＰＰＳＵ）ポリマー、上に詳述されたような、（Ｐ１）ポリマー、任意選択的に、上に詳述されたような、強化充填材、および任意選択的に、他の原料（Ｉ）中に希釈することができる。
【０１４７】
上記のような粉末混合物をさらに溶融配合することによって本発明の組成物を製造することもまた可能である。述べたように、溶融配合は、上に詳述されたような粉末混合物に関して、または好ましくは直接に上に詳述されたような、（ＰＡＥＫ）ポリマー、上に詳述されたような、（ＰＰＳＵ）ポリマー、上に詳述されたような、（Ｐ１）ポリマー、任意選択的に、上に詳述されたような、強化充填材、および任意選択的に、他の原料（Ｉ）に関して達成することができる。共回転および反転押出機、単軸スクリュー押出機、コニーダー、ディスク−パックプロセッサならびに様々な他のタイプの押出装置などの、従来型の溶融配合デバイスを用いることができる。好ましくは、押出機、より好ましくは二軸スクリュー押出機を用いることができる。
【０１４８】
必要ならば、配合スクリューの設計、例えば、フライトピッチおよび幅、クリアランス、長さならびに運転条件は有利には、粉末混合物または上に詳述されたような原料を有利にも完全に溶融させるのにおよび異なる原料の均質な分配を有利にも得るのに十分な熱および力学的エネルギーが提供されるように選択されるだろう。ただし、最適混合は、バルクポリマーと充填材内容物との間で達成される。本発明の組成物（Ｃ）の延性がないストランド押出物を得ることが有利にも可能である。そのようなストランド押出物は、水噴霧を使ったコンベヤ上でのある冷却時間後に、例えば回転刃物を用いて切り刻むことができる。このようにして、例えば、ペレットまたはビーズの形態で存在し得る組成物（Ｃ）を次に、物品の製造にさらに使用することができる。
【０１４９】
本発明の別の態様は、上記のポリマー組成物（Ｃ）を含む物品に関する。
【０１５０】
本発明による物品は、任意の適切な溶融加工方法を用いてポリマー組成物（Ｃ）から製造される。特に、それらは、射出成形または押出成形によって製造される。
【０１５１】
ポリマー組成物（Ｃ）は、とりわけ多種多様な最終用途に有用な物品の製造に非常に好適である。
【０１５２】
本発明による物品の非限定的な例は、
−  管継手、リング、給水栓、弁および多岐管などの、圧力下での水または他の流体の輸送用に使用される配管物品。その一般的な用途としては、家庭用温冷水、ラジエータ加熱システム、床および壁冷暖房システム、圧縮空気システムおよび天然ガス用配管システムが挙げられる；
−  医療機器または機器の部品（とりわけ、ハンドルおよび観察ガラス）、医療処置（麻酔など）で用いられる化学薬品を取り扱うまたは分配する医療装置の構成部品、そのような機器を保持するために使用されるケースおよびトレイなどの、医療／歯科／ヘルスケア物品；
−  航空機でのパネルおよび構成部品（ダクトエレメント、構造ブラケット、ファスナー、客室インテリア構成部品または他の軽量もしくは中量構造エレメントおよび構成部品）などの、航空機インテリア物品；
−  加温トレイ、スチームテーブルトレイ、プラスチック調理器具などの、食品サービス物品；
−  ミルクおよび他の乳製品の収集または輸送のために用いられる配管システムなどの、酪農設備物品；
−  実験動物ケージ；
−  漏斗、フィルタ装置および他の実験室装置などの、実験装置物品；
−  電子装置の構造部品などの、電子物品
−  電線および電磁ワイヤー絶縁コーティング
−  携帯エレクトロニクス構造的およびまたは他の機能性エレメントおよび構成部品
−  高温および／または攻撃的な化学環境に遭遇する自動車ボンネット下用途向け部品
−  室温および高温での化学薬品、溶剤、油または有機流体のポンプ送液および配送用の部品および構成部品。これには、化学プロセス工業においておよび水理学においておよび伝熱流体配送システムにおいて用いられる配管および管継手が含まれる。
【０１５３】
参照により本明細書に援用されるあらゆる特許、特許出願、および刊行物の開示が、用語を不明確にし得る程度まで本出願の記載と矛盾する場合には、本発明の記載が優先するものとする。
【実施例】
【０１５４】
本発明はこれから、下記の実施例に関連してより詳細に説明されるが、その目的は単に例証的なものであり、本発明の範囲を限定することを意図するものではない。
原材料
−  ＫＥＴＡＳＰＩＲＥ（登録商標）ＫＴ−８８０［ＭＶ（４００℃、１０００ｓ−１）は、０．１２〜０．１８ｋＰａ．ｓの範囲であり；ＩＶは、０．７５ｄｌ／ｇ〜０．７７ｄｌ／ｇである］は、Ｓｏｌｖａｙ  Ｓｐｅｃｉａｌｔｙ  Ｐｏｌｙｍｅｒｓ  ＵＳＡ，ＬＬＣから商業的に入手可能な芳香族ポリエーテルエーテルケトン（ＰＥＥＫ）ポリマーである。
−  ＫＥＴＡＳＰＩＲＥ（登録商標）ＫＴ−８２０  ［ＭＶ（４００℃、１０００ｓ−１）は、０．３８〜０．５０ｋＰａ．ｓの範囲である］は、Ｓｏｌｖａｙ  Ｓｐｅｃｉａｌｔｙ  Ｐｏｌｙｍｅｒｓ  ＵＳＡ，ＬＬＣから商業的に入手可能な芳香族ポリエーテルエーテルケトン（ＰＥＥＫ）ポリマーである。
−  ＲＡＤＥＬ（登録商標）Ｒ  ５１００  ＰＰＳＵ［ＭＦＲ（３６５℃／５ｋｇ）は、１４〜２０ｇ／１０分の範囲にある］は、Ｓｏｌｖａｙ  Ｓｐｅｃｉａｌｔｙ  Ｐｏｌｙｍｅｒｓ  ＵＳＡ，ＬＬＣ製のポリフェニルスルホン（ＰＰＳＵ）ホモポリマーである。
−  Ｖｅｒａｄｅｌ（登録商標）Ａ−２０１  ＮＴ  ＰＥＳＵ［ＭＦＲ（３８０℃／２．１６ｋｇ）は、１５〜２５ｇ／１０分の範囲にある］は、Ｓｏｌｖａｙ  Ｓｐｅｃｉａｌｔｙ  Ｐｏｌｙｍｅｒｓ  ＵＳＡ，ＬＬＣ製のポリエーテルスルホン（ＰＥＳＵ）ホモポリマーである。
−  Ｖｅｒａｄｅｌ（登録商標）Ａ−３０１  ＮＴ  ＰＥＳＵ［ＭＦＲ（３８０℃／２．１６ｋｇ）は、２５〜３５ｇ／１０分の範囲にある］は、Ｓｏｌｖａｙ  Ｓｐｅｃｉａｌｔｙ  Ｐｏｌｙｍｅｒｓ  ＵＳＡ，ＬＬＣ製のポリエーテルスルホン（ＰＥＳＵ）ホモポリマーである。
−  ＥｐｉＳｐｉｒｅ（登録商標）ＥＰ−３４０Ｐ高温スルホンポリマー［ＭＦＲ（４００℃／５．０ｋｇ）は、８〜１５ｇ／１０分の範囲にある］は、式（Ｉ）に従う繰り返し単位（ＲＰＡＥＳ−１）および式（Ｈ）に従う繰り返し単位（ＲＰＡＥＳ−２）を含む（ＰＡＥＳＨＴ）ポリマーである。それは、２６８℃の、ガラス転移温度、Ｔｇを有し、Ｓｏｌｖａｙ  Ｓｐｅｃｉａｌｔｙ  Ｐｏｌｙｍｅｒｓ  ＵＳＡ，ＬＬＣから商業的に入手可能である。
−  Ｏｗｅｎｓ−Ｃｏｒｎｉｎｇ  Ｖｅｔｒｏｔｅｘ製のＯＣＶ  ９１０Ａチョップド繊維ガラス
−  Ｈｏｓｔａｎｏｘ  ＰＥＰＱ、Ｃｌａｒｉａｎｔから入手可能な芳香族有機ホスホナイト溶融熱安定剤
−  Ｓａｃｈｔｏｌｉｔｈ−Ｌ、Ｓａｃｈｔｌｅｂｅｎ  Ｃｈｅｍｉｅ  ＧｍｂＨから入手可能な硫化亜鉛銘柄
−  酸化亜鉛、Ｌａｎｘｅｓｓ  Ｃｏｒｐから入手可能な銘柄Ａｋｔｉｖ（登録商標）
【０１５５】
実施例の原材料に関して実施される下記の特性評価は、本明細書で以下に示される：
メルトフローレート（ＭＦＲ）
ＰＥＥＫポリマーのメルトフローレート（ＭＦＲ）は、両方ともＡＳＴＭ法Ｄ１２３８に従って、４００℃でおよび２．１６ｋｇの荷重下で測定した。
【０１５６】
ＰＰＳＵポリマーのメルトフローレート（ＭＦＲ）は、ＡＳＴＭ法Ｄ１２３８に従って、３６５℃でおよび５ｋｇの荷重下で測定した。
【０１５７】
ＰＥＳＵポリマーのメルトフローレート（ＭＦＲ）は、ＡＳＴＭ法Ｄ１２３８に従って、３８０℃でおよび２．１６ｋｇの荷重下で測定した。
【０１５８】
（ＰＡＥＳＨＴ）ポリマーのメルトフローレート（ＭＦＲ）は、両方ともＡＳＴＭ法Ｄ１２３８に従って、４００℃でおよび５ｋｇの荷重下で測定した。
【０１５９】
粘度測定
ＰＥＥＫポリマーの溶融粘度（ＭＶ）測定は、ＡＳＴＭ  Ｄ３８３５に従って毛管レオメーターで行った。測定値は、次の特性：直径：１．０１６ｍｍ、長さ：２０．３２ｍｍ、円錐角  １２０°および１０００ｓ−１のせん断速度
のダイを用いて４００℃で取った。
【０１６０】
ＫＥＴＡＳＰＩＲＥ（登録商標）ＫＴ−８８０  ＰＥＥＫポリマーの溶融体の粘度はまた、ＬＣＲ−７０００  Ｃａｐｉｌｌａｒｙ  Ｒｈｅｏｍｅｔｅｒを用いておよび次の特性：直径：１．０１６ｍｍ、長さ：２０．３２ｍｍ、円錐角１２０°のダイを用いて、下の表１に示されるように、４００℃でせん断速度の関数として測定した。
【０１６１】
0006262244.tif 000024
【０１６２】
ＰＥＥＫポリマーの固有粘度（ＩＶ）は、ＡＳＴＭ  Ｄ２８５７に従ってＣａｎｎｏｎ−Ｆｅｎｓｋｅ粘度計チューブ（Ｎｏ．５０）を用いて２５℃で０．１ｇ／１００ｍｌのポリマー濃度で９５〜９８％硫酸（ｄ＝１．８４ｇ／ｍｌ）中で測定した。
【０１６３】
ＰＥＥＫ／ＰＰＳＵ／ＰＥＳＵおよびＰＥＥＫ／ＰＰＳＵ／ＰＡＥＳＨＴポリマー組成物の配合プロセスの概要
ある特定のポリマー組成物（例えば、表５に示されるＰＥＥＫ／ＰＰＳＵ／ＰＥＳＵポリマー組成物；表６に示されるＰＥＥＫ／ＰＰＳＵ／ＰＡＥＳＨＴポリマー組成物）は、ブレンドされる樹脂のペレットを所望の組成比で約２０分間最初にタンブルブレンドし、続いて、３０：１のＬ／Ｄ比を有する１８ｍｍのＬｅｉｓｔｒｉｔｚ製共回転部分噛み合い二軸スクリュー押出機を用いてそれにより溶融配合することによって調製した。押出機は、（表２においてそれぞれ、ゾーン１〜５に対応する）バレル区域２〜６が加熱される６つのバレル区域を有した。真空ガス抜きを配合中にバレル区域５で適用してコンパウンドから水分およびあらゆる可能な残留揮発物をストリッピングして除いた。配合条件を、ＰＥＥＫ／ＰＰＳＵ／ＰＥＳＵおよびＰＥＥＫ／ＰＰＳＵ／ＰＡＥＳＨＴポリマー組成物について表２に要約する。
【０１６４】
ＰＥＥＫ／ＰＰＳＵ／ＰＥＳＵ／ガラス繊維およびＰＥＥＫ／ＰＰＳＵ／ＰＡＥＳＨＴ／ガラス繊維ポリマー組成物の配合プロセスの概要
表７に示すような、ＰＥＥＫ／ＰＰＳＵ／ＰＥＳＵ／ガラス繊維およびＰＥＥＫ／ＰＰＳＵ／ＰＡＥＳＨＴ／ガラス繊維ポリマー組成物は、ブレンドされる樹脂のペレットを所望の組成比で約２０分間最初にタンブルブレンドし、続いて、Ｂｅｒｓｔｏｒｆｆ製２５ｍｍ二軸スクリュー共回転部分噛み合い押出機を用いてそれにより溶融配合することによって調製した。真空ガス抜きを配合中にバレル区域７で適用してコンパウンドから水分およびあらゆる可能な残留揮発物をストリッピングして除いた。ＰＥＥＫポリマーおよびＰＡＥＳＨＴポリマーを、バレル区域１（押出機の供給スロート）中へ正確な比率で重力的に（ｇｒａｖｉｍｅｔｒｉｃａｌｌｙ）供給した。繊維ガラスをバレル区域５中へ正確な比率で重力的に供給した。ＰＰＳＵが調合物中に存在する場合、それをＰＡＥＳＨＴポリマーペレットとペレット形態で予備ブレンドし、次にその混合物を、重力式フィーダーを用いて所望の供給量で供給した。配合条件を、ＰＥＥＫ／ＰＰＳＵ／ＰＥＳＵ／ガラス繊維およびＰＥＥＫ／ＰＰＳＵ／ＰＡＥＳＨＴ／ガラス繊維ポリマー組成物について表３に要約する。
【０１６５】
0006262244.tif 000025
【０１６６】
0006262244.tif 000026
【０１６７】
調製されたポリマー組成物の機械的特性は、ＡＳＴＭ標準に従って試験した。試験検体の調製に関しては、特に１）タイプＩ引張試験片、２）５インチ×０．５インチ×０．１２５インチ曲げ試験片、および３）計装衝撃（Ｄｙｎａｔｕｐ）試験用の４インチ×４インチ×０．１２５インチのプラーク。
【０１６８】
ポリマー組成物は、表４に示したような条件に従って１５０トンＴｏｓｈｉｂａ射出成形機で成形した。
【０１６９】
0006262244.tif 000027
【０１７０】
用いられた様々なＡＳＴＭ試験方法は、以下のとおりであった。
−  曲げ特性：Ｄ７９０
−  引張特性：Ｄ６３８
−  ノッチ付アイゾット衝撃：Ｄ２５６
−  ノッチなしアイゾット衝撃：Ｄ４８１２
−  名称Ｄｙｎａｔｕｐ衝撃でも知られる計装耐衝撃性：Ｄ３７６３
−  熱たわみ温度（ＨＤＴ）：Ｄ６４８
【０１７１】
熱たわみ温度（ＨＤＴ）は、２６４ｐｓｉの負荷応力で、そして部品における一様な結晶化度とさもなければ測定の正確さを危うくし得る残留成形応力（ｍｏｌｄｅｄ−ｉｎ  ｓｔｒｅｓｓｅｓ）の除去とを確実にするために２００℃で２時間アニールされた０．１２５インチ厚さの曲げ検体を使用して測定した。
【０１７２】
機械的特性測定に加えて、ポリマー組成物の熱特性評価をまた、ＡＳＴＭ  Ｄ３４１８に従って示差走査熱量測定法（ＤＳＣ）を用いて行った。
【０１７３】
ＡＳＴＭ  Ｄ４０６５に従った動的機械分析（ＤＭＡ）をまた、ポリマー組成物のガラス転移温度を検出しおよび定量化し、それによってこれらのポリマー組成物の相溶性レベルに関する情報を提供するための代わりの、より高感度の方法として用いた。ＤＭＡ法によるガラス転移は、減衰係数（ｔａｎデルタとしても知られる）曲線における最大値に相当する温度として定義された。
【０１７４】
機械的および熱的特性を表５、６および７に要約する。
【０１７５】
0006262244.tif 000028
【０１７６】
0006262244.tif 000029
【０１７７】
0006262244.tif 000030